(57)【特許請求の範囲】
【請求項１】
一般式［１］で表されるカーバメート化合物を含有する非水溶媒と電解質とからなることを特徴とする非水電解液。
【化１】
0003963611.tif 000009
……［１］
（式［１］中、Ｒ1は炭素数３〜１２のシクロアルキル基であり、Ｒ2およびＲ3は互いに同じであっても異なっていてもよく、酸素原子、窒素原子及び硫黄原子から選ばれた少なくとも１種の原子を含むことがある炭素数１〜１２の炭化水素基である。）
【請求項２】
前記一般式［１］で表わされる化合物が、次の化学式で表される化合物であることを特徴とする請求項１記載の非水電解液。
【化２】
0003963611.tif 000010
……［２］
【請求項３】
前記の非水溶媒が、前記一般式[１]で表されるカーバメート化合物と、一般式[３ａ]または［３ｂ］で表される環状炭酸エステルおよび／または鎖状炭酸エステルとを含むことを特徴とする請求項１記載の非水電解液。
【化３】
0003963611.tif 000011
［３ａ］        ［３ｂ］
（式［３ａ］または［３ｂ］中、Ｒ4およびＲ5は水素原子または炭素数１〜６のアルキル基を示し、Ｒ4およびＲ5は同一であっても異なっていてもよい。）
【請求項４】
前記一般式［３ａ］または［３ｂ］で表される環状炭酸エステルが、エチレンカーボネート、プロピレンカーボネート、ブチレンカーボネート及びビニレンカーボネートからなる群から選ばれた化合物であることを特徴とする請求項３記載の非水電解液。
【請求項５】
前記鎖状炭酸エステルが、ジメチルカーボネート、ジエチルカーボネート及びメチルエチルカーボネートからなる群から選ばれた化合物であることを特徴とする請求項３記載の非水電解液。
【請求項６】
前記一般式[１]で表されるカーバメート化合物が、全非水溶媒に対して０．０１〜９９．５重量％含まれていることを特徴とする請求項１ないし５記載の非水電解液。
【請求項７】
電解質がリチウム塩であることを特徴とする請求項１ないし６記載の非水電解液。
【請求項８】
請求項１ないし７のいずれかに記載の非水電解液を含む二次電池。
【請求項９】
負極活物質として金属リチウム、リチウム含有合金、リチウムイオンのドープ・脱ドープが可能な炭素材料のいずれかを含む負極と、正極活物質としてリチウムと遷移金属の複合酸化物、炭素材料またはこれらの混合物のいずれかを含む正極と、請求項１ないし７記載のいずれかの非水電解液とを含むことを特徴とするリチウムイオン二次電池。
【発明の詳細な説明】
【０００１】
【発明の技術分野】
本発明は、過充電防止特性に優れた非水電解液、およびそれを用いた二次電池に関する。より詳細には、この発明は、特定の非水溶媒を使用することにより、過充電による電池の急速な発熱等を防止できるようにした非水電解液およびそれらを用いた非水電解液二次電池に関する。
【０００２】
【発明の技術的背景】
非水電解液を用いた電池は、高電圧でかつ高エネルギー密度を有しており、また貯蔵性などの信頼性も高いので、民生用電子機器の電源として広く用いられている。
【０００３】
このような電池として非水電解液二次電池があり、その代表的存在は、リチウムイオン二次電池である。それに用いられる非水溶媒として、誘電率の高いカーボネート化合物が知られており、各種カーボネート化合物の使用が提案されている。また電解液として、プロピレンカーボネート、エチレンカーボネートなどの前記高誘電率カーボネート化合物溶媒と、炭酸ジエチルなどの低粘度溶媒との混合溶媒に、ＬiＢＦ4、ＬiＰＦ6、ＬiＣlＯ4、ＬiＡsＦ6、ＬiＣＦ3ＳＯ3、Ｌi2ＳiＦ6などの電解質を混合した溶液が用いられている。
【０００４】
一方で、電池の高容量化を目指して電極の研究も進められており、リチウムイオン二次電池の負極として、リチウムの吸蔵、放出が可能な炭素材料が用いられている。
【０００５】
しかしながら、従来の防爆型密閉電池の中には、過充電状態が長く続くと電流遮断装置や圧カ開放装置が作勤した後にも引き続き異常な発熱反応が続行し、電池温度が５０〜６０℃から３００〜４００℃に急速に上昇し、急激に内圧上昇が生じる場合があった。
【０００６】
【発明が解決しようとする課題】
本発明はこのような従来技術の課題を解決しようとするものであり、電池の過充電時における圧力開放装置の速やかな作動を促し、電池電圧の上昇を抑制し、電池温度や電池内圧の急速な上昇を防止する特性を与える非水電解液の提供を目的とする。また、この非水電解液を含む二次電池の提供を目的とする。
【０００７】
【課題を解決するための手段】
本発明に係る非水電解液は、下記一般式［１］で表されるカーバメート化合物を含有する非水溶媒と電解質とからなる非水電解液に関する。
【化４】
0003963611.tif 000002
・・・・・・［１］
【０００８】
（式［１］中、Ｒ1は炭素数３〜１２のシクロアルキル基であり、Ｒ2およびＲ3は互いに同じであっても異なっていてもよく、酸素原子、窒素原子、硫黄原子から選ばれたすくなくとも１種の原子を含むことがある炭素数１〜１２の炭化水素基である。）
【０００９】
また、前記の非水溶媒が、前記一般式［１］で表されるカーバメート化合物と、下記一般式［３ａ］または［３ｂ］で表される環状炭酸エステルおよび／または鎖状炭酸エステルとから構成されていると過充電による電池の急速な発熱を防止でき、かつ電池特性、特に低温特性及びサイクル特性に優れた非水電解液を提供することができる。
【化５】
0003963611.tif 000003
［３ａ］        ［３ｂ］
（式［３ａ］または［３ｂ］中、Ｒ4およびＲ5は水素原子または炭素数１〜６のアルキル基を示し、Ｒ4およびＲ5は同一であっても異なっていてもよい。）
【００１０】
さらに、これら非水電解液は、電解質としてリチウム塩を用いることが好ましく、このような非水電解液は一次電池または二次電池用の電解液として有効に利用することができる。
【００１１】
本発明は、また、負極活物質として金属リチウム、リチウム含有合金、リチウムイオンのドープ・脱ドープが可能な炭素材料のいずれかを含む負極と、正極活物質としてリチウムと遷移金属の複合酸化物、炭素材料またはこれらの混合物のいずれかを含む正極と、前記非水電解液とを含む二次電池に関する。
【００１２】
【発明の具体的説明】
次に、本発明に係る非水電解液およびこの非水電解液を用いた非水電解液二次電池について具体的に説明する。
本発明に係る非水電解液は、カーバメート化合物を含有する非水溶媒と、電解質とからなっており、各々について詳述する。
【００１３】
カーバメート化合物
本発明で非水溶媒に含有させるカーバメート化合物としては下記一般式［１］で表される化合物が使用される。
【化６】
0003963611.tif 000004
……［１］
（式［１］中、Ｒ1は炭素数３〜１２のシクロアルキル基であり、Ｒ2およびＲ3は互いに同じであっても異なっていてもよく、酸素原子、窒素原子及び硫黄原子から選ばれたすくなくとも１種の原子を含むことがある（即ち酸素原子、窒素原子及び硫黄原子から選ばれた少なくとも１種の原子を含むかあるいは含まない）炭素数１〜１２の炭化水素基である。）
【００１４】
Ｒ1としては、具体的にはシクロプロピル基、メチルシクロプロピル基、エチルシクロプロピル基、シクロブチル基、メチルシクロブチル基、エチルシクロブチル基、シクロペンチル基、メチルシクロペンチル基、エチルシクロペンチル基、シクロヘキシル基、メチルシクロヘキシル基、エチルシクロヘキシル基、シクロヘプチル基、メチルシクロヘプチル基、エチルシクロヘプチル基、シクロオクチル基、メチルシクロオクチル基、エチルシクロオクチル基などを挙げることができるが。これらの中では特にシクロペンチル基およびシクロヘキシル基がが好ましい。
Ｒ2、Ｒ3としては、具体的には、メチル基、エチル基、ｎ−プロピル基、イソプロピル基、ｎ−ブチル基、イソブチル基、sec-ブチル基、t-ブチル基、1-ブテニル基、2-ブテニル基、3-ブテニル基、2-メチル-2-プロペニル基、1-メチレンプロピル基、1-メチル-2-プロペニル基、1,2-ジメチルビニル基、1-ブチニル基、2-ブチニル基、3-ブチニル基、ペンチル基、1-メチルブチル基、2-メチルブチル基、3-メチルブチル基、1-メチル-2-メチルプロピル基、2,2-ジメチルプロピル基、その他、ヘキシル基、オクチル基、ノニル基、デシル基等の炭素数１〜１２の直鎖または分岐アルキル基、フェニル基、トルイル基、メトキシフェニル基、ナフチル基、ピリジル基、Ｒ2，Ｒ3が直接もしくは１つ以上の窒素，硫黄および／または酸素原子を介して結合したピペリジン、ピペラジン、ピロリジン、モルフォリンなどを挙げることができるが。これらの中では炭素数１〜１２のアルキル基が好ましく、特にエチル基、ｎ―プロピル基およびイソプロピル基が好ましい。
【００１５】
前記一般式［１］で表される化合物の中で好ましい化合物の具体例としては、次式で示される化合物を挙げることができる。
【化７】
0003963611.tif 000005
・・・・・・［２］
【００１６】
このような前記一般式［１］で表されるカーバメート化合物は、単独で、若しくは２種類以上を組み合わせて使用することができ、本発明ではこれらのカーバメート類を非水溶媒に含有させることにより電池の過充電時における圧力開放装置の速やかな作動を促し、電池電圧の上昇を抑制し、電池温度や電池内圧の急速な上昇を防止することができる。
【００１７】
非水溶媒
本発明に係る非水電解液では、前記一般式［１］で表されるカーバメート類を含む化合物を含有する非水溶媒が使用される。この化合物は、一般に使われる非水溶媒への添加剤として、あるいは非水溶媒を構成する一溶剤として使用することができる。
カーバメート化合物は全非水溶媒（カーバメート化合物と他の非水溶媒の合計量）に対して０．００１重量％以上、好ましくは０．０１〜９９．５重量％、さらに好ましくは０．０１〜７０重量％、特に好ましくは０．０５〜３０重量％の量で含まれることが望ましい。
このような混合割合で前記一般式［１］で表されるカーバメート化合物が全非水溶媒に含有されていると、電池が過充電された場合、圧力開放装置の速やかな作動を促し、電池電圧の上昇を抑制し、電池温度や電池内圧の急速な上昇を防止しすることができる。
本発明では特に、上記カーバメート類と下記一般式［３ａ］または［３ｂ］で表される環状炭酸エステルおよび／または鎖状炭酸エステルとを含む非水溶媒を使用すると、過充電による電池の急速な発熱や電池内圧の上昇を防止することができ、且つ電池特性、特に低温特性及びサイクル特性に優れた非水電解液を得ることができるの好ましい。
【００１８】
環状炭酸エステルとしては、下記に示す一般式［３ａ］または［３ｂ］で表される環状炭酸エステルおよび／または鎖状炭酸エステルを挙げることができる。
【化８】
0003963611.tif 000006
［３ａ］        ［３ｂ］
式［３ａ］または［３ｂ］中、Ｒ4およびＲ5は水素原子または炭素数１〜６のアルキル基を示し、Ｒ4およびＲ5は同一であっても異なっていてもよい。この中でアルキル基としては、炭素数１〜３のアルキル基が好ましく、具体的には、メチル基、エチル基、n-プロピル基を例示することができる。
【００１９】
前記一般式［３ａ］または［３ｂ］で表される環状炭酸エステルの例として具体的には、エチレンカーボネート、プロピレンカーボネート、1,2‐ブチレンカーボネート、2,3‐ブチレンカーボネート、1,2‐ペンチレンカーボネート、2,3‐ペンチレンカーボネート、ビニレンカーボネートなどが挙げられる。
これらの中で特に好ましい環状炭酸エステルはエチレンカーボネート、プロピレンカーボネートおよびビニレンカーボネートである。また、これら環状炭酸エステルは２種以上混合して使用してもよい。
【００２０】
鎖状炭酸エステルとして具体的には、ジメチルカーボネート、メチルエチルカーボネート、ジエチルカーボネート、メチルプロピルカーボネート、メチルイソプロピルカーボネート、エチルプロピルカーボネートなどが挙げられる。またこれら鎖状炭酸エステルは２種以上混合して使用してもよい。
【００２１】
このような鎖状炭酸エステルが非水溶媒中に含まれていると、非水電解液の粘度を低くすることが可能となり、電解質の溶解度をさらに高め、常温または低温での電気伝導性に優れた電解液とすることできる。このため電池の充放電効率、および、例えば、低温における充放電効率や、低温における負荷特性のような低温特性を改善することができる。
【００２２】
非水溶媒として前記一般式［３ａ］または［３ｂ］で表される環状炭酸エステルおよび／または鎖状炭酸エステルを用いる場合は、前記一般式［１］で表されるカーバメート類は、それを含む全非水溶媒（前記一般式［１］で表されるカーバメート化合物と、前記一般式［３ａ］または［３ｂ］で表される環状炭酸エステルおよび／または鎖状炭酸エステルとの合計量）に対して０．００１重量％以上、好ましくは０．０１〜９９．５重量％、さらに好ましくは０．０１〜７０重量％、特に好ましくは０.０５〜３０重量％の量で含まれていることが望ましい。
【００２３】
また、非水溶媒中の、前記一般式［３ａ］または［３ｂ］で表される環状炭酸エステルと鎖状炭酸エステルとの混合割合は、重量比で表して、環状炭酸エステル：鎖状炭酸エステルが、０：１００〜１００：０、好ましくは５：９５〜９５：５、特に好ましくは２０：８０〜８５：１５である。
【００２４】
したがって、本発明に係わる好ましい非水溶媒は、前記一般式［１］で表されるカーバメート化合物と、前記一般式［３ａ］または［３ｂ］で表される環状炭酸エステル及び／又は前記鎖状炭酸エステルを含むものである。またそれらに加えて、通常電池用非水溶媒として広く使用されている溶媒をさらに混合使用することも可能である。
使用できる溶媒の例として具体的には、蟻酸メチル、蟻酸エチル、蟻酸プロピル、酢酸メチル、酢酸エチル、酢酸プロピル、プロピオン酸メチル、プロピオン酸エチルなどの鎖状エステル；リン酸トリメチルなどのリン酸エステル；ジメトキシエタンなどの鎖状エーテル；テトラヒドロフランなどの環状エーテル；ジメチルホルムアミドなどのアミド；γ‐ブチロラクトンなどの環状エステル；スルホランなどの環状スルホン； N‐メチルオキサゾリジノンなどの環状カーバメート； N‐メチルピロリドンなどの環状アミド； N,N‐ジメチルイミダゾリジノンなどの環状ウレアなどを挙げることができる。
【００２５】
非水電解液
本発明の非水電解液は、前述した特定のカーバメート化合物を含有する非水溶媒と電解質とからなっており、例えば前述した特定のカーバメート化合物を含有する非水溶媒に電解質を溶解してなるものである。使用される電解質としては、通常、非水電解液用電解質として使用されているものであれば、いずれをも使用することができる。
【００２６】
電解質の具体例としては、ＬiＰＦ6、ＬiＢＦ4、ＬiＣlＯ4、ＬiＡｓＦ6、Ｌi2ＳiＦ6、ＬiＣ4Ｆ9ＳＯ3、ＬiＣ8Ｆ17ＳＯ3などのリチウム塩が挙げられる。また、次の一般式で示されるリチウム塩も使用することができる。
ＬiＯＳＯ2Ｒ6、ＬiＮ(ＳＯ2Ｒ7)(ＳＯ2Ｒ8)、ＬiＣ(ＳＯ2Ｒ9)(ＳＯ2Ｒ10)(ＳＯ2Ｒ11)、ＬiＮ(ＳＯ2ＯＲ12)(ＳＯ2ＯＲ13)（ここで、Ｒ6〜Ｒ13は、互いに同一であっても異なっていてもよく、炭素数１〜６のパーフルオロアルキル基である）。
これらのリチウム塩は単独で使用してもよく、また２種以上を混合して使用してもよい。
【００２７】
これらの内、特に、ＬiＰＦ6、ＬiＢＦ4、ＬiＯＳＯ2Ｒ6、ＬiＮ(ＳＯ2Ｒ7)(ＳＯ2Ｒ8)、ＬiＣ(ＳＯ2Ｒ9)(ＳＯ2Ｒ10)(ＳＯ2Ｒ11)、ＬiＮ(ＳＯ2ＯＲ12)(ＳＯ2ＯＲ13)が好ましい。
【００２８】
このような電解質は、通常、０．１〜３モル／リットル、好ましくは０．５〜２モル／リットルの濃度で非水電解液中に含まれていることが望ましい。
【００２９】
本発明における非水電解液は、上記特定のカーバメート化合物を含有する非水溶媒と電解質とを必須構成成分として含むが、必要に応じて他の添加剤等を加えてもよい。
【００３０】
以上のような本発明に係る非水電解液は、リチウムイオン二次電池用の非水電解液として好適であるばかりでなく、一次電池用の非水電解液としても用いることが出来る。
【００３１】
二次電池
本発明に係る非水電解液二次電池は、負極と、正極と、前記の非水電解液とを基本的に含んで構成されており、通常負極と正極との間にセパレータが設けられている。
【００３２】
負極を構成する負極活物質としては、金属リチウム、リチウム合金、リチウムイオンをドーブ・脱ドーブすることが可能な炭素材料のいずれを用いることができる。これらの中でもリチウムイオンをドーブ・脱ドーブすることが可能な炭素材料が好ましい。このような炭素材料は、グラファイトであっても非晶質炭素であってもよく、活性炭、炭素繊維、カーボンブラック、メソカーボンマイクロビーズなどが用いられる。
【００３３】
正極を構成する正極活物質としては、ＭoＳ2、ＴiＳ2、ＭnＯ2、Ｖ2Ｏ5などの遷移金属酸化物または遷移金属硫化物、ＬiＣoＯ2、ＬiＭnＯ2、ＬiＭn2Ｏ4、ＬiＮiＯ2などのリチウムと遷移金属とからなる複合酸化物が挙げられる。これ等の中でも、特にリチウムと遷移金属とからなる複合酸化物が好ましい。負極がリチウム金属またはリチウム合金である場合は、正極として炭素材料を用いることもできる。また、正極として、リチウムと遷移金属の複合酸化物と炭素材料との混合物を用いることもできる。
【００３４】
セパレータは多孔性の膜であって、通常微多孔性ポリマーフィルムが好適に使用される。特に、多孔性ポリオレフィンフィルムが好ましく、具体的には多孔性ポリエチレンフィルム、多孔性ポリプロピレンフィルム、または多孔性のポリエチレンフィルムとポリプロピレンとの多層フィルムを例示することができる。
【００３５】
このような非水電解液二次電池は、円筒型、コイン型、角型、その他任意の形状に形成することができる。しかし、電池の基本構造は形状によらず同じであり、目的に応じて設計変更を施すことができる。次に、円筒型およびコイン型電池の構造について説明するが、各電池を構成する負極活物質、正極活物質およびセパレータは、前記したものが共通して使用される。
【００３６】
例えば、円筒型非水電解液二次電池の場合には、負極集電体に負極活物質を塗布してなる負極と、正極集電体に正極活物質を塗布してなる正極とを、非水電解液を注入したセバレータを介して巻回し、巻回体の上下に絶縁板を載置した状態で電池缶に収納されている。
【００３７】
また、本発明に係る非水電解液二次電池は、コイン型非水電解液二次電池にも適用することができる。コイン型電池では、円盤状負極、セパレータ、円盤状正極、およびステンレスの板が、この順序に積層された状態でコイン型電池缶に収納されている。
【００３８】
【実施例】
以下、実施例および比較例を通して本発明を具体的に説明するが、本発明はこれら実施例に限定されるものではない。
【００３９】
【実施例１】
＜非水電解液の調製＞
エチレンカーボネート（ＥＣ）とジエチルカーボネート（ＤＥＣ）とを、ＥＣ：ＤＥＣ＝５８：４２（重量比）の割合で混合した後、この混合溶媒９５重量部に対して下記構造式で表わされるシクロヘキシル-Ｎ，Ｎ-ジエチルカーバメート（以下ＣＨｙＥＣＡと略すことがある）を５重量部添加し、ＣＨｙＥＣＡの量が非水溶媒全体（ＥＣとＤＥＣとＣＨｙＥＣＡとの合計量）に対して５重量％となるよう非水溶媒を調製した。次に電解質であるＬｉＰＦ6を非水溶媒に溶解し、電解質濃度が１．０モル/リットルとなるように非水電解液を調製した。
【化９】
0003963611.tif 000007
・・・・・[２]
【００４０】
＜負極の作製＞
大阪ガス（株）製のメソカーボンマイクロビーズ(商品名；ＭＣＭＢ６−２８、ｄ００２＝０．３３７ｎｍ、密度２．１７ｇ／ｃｍ3）の炭素粉末９０重量部と、結着剤としてのポリフッ化ビニリデン（ＰＶＤＦ）１０重量部とを混合し、溶剤のN‐メチルピロリドンに分散させ、ペースト状の負極合剤スラリーを調製した。次に、この負極合剤スラリーを厚さ２０μｍの帯状銅箔製の負極集電体に塗布し、乾燥させて帯状の炭素負極を得た。乾燥後の負極合剤の厚さは２５μｍであった。さらに、この帯状電極を直径１５ｍｍの円盤状に打ち抜いた後、圧縮成形して負極電極とした。
【００４１】
＜正極の作製＞
本庄ケミカル（株）製のＬｉＣｏＯ2（製品名：ＨＬＣ−２１、平均粒径８μｍ）微粒子９１重量部と、導電材としてのグラファイト６重量部と、結着剤としてのポリフッ化ビニリデン（ＰＶＤＦ）３重量部とを混合して正極合剤を調製し、N‐メチルピロリドンに分散させて正極合剤スラリーを得た。このスラリーを厚さ２０μｍの帯状アルミニウム箔製正極集電体に塗布し、乾燥させ、圧縮成形によって帯状正極を得た。乾燥後の正極合剤の厚さは４０μｍであった。その後、この帯状電極を直径１５ｍｍの円盤状に打ち抜くことによって正極電極とした。
【００４２】
＜電池の作製＞
このようにして得られた円盤状負極および円盤状正極、さらに厚さ２５μｍ、直径１９ｍｍの微多孔性ポリプロピレンフィルムからできたセパレータを用意した。ステンレス製の２０３２サイズの電池缶内に、負極、セパレータ、正極の順序で各々を積層した後、セパレータに前記非水電解液を注入した。その後、電池缶内にステンレス製の板（厚さ２．４ｍｍ、直径１５．４ｍｍ）を収納し、さらにポリプロピレン製のガスケットを介して、電池缶（蓋）をかしめた。この結果、電池内の気密性が保持でき、直径２０ｍｍ、高さ３．２ｍｍのボタン型非水電解液二次電池が得られた。
【００４３】
＜電池膨張率と電池電圧の測定＞
過充電時に電池電圧が上昇すると、電池温度や電池内圧の急速な上昇が起こる。これを防止するためには、過充電時に、電池電圧の上昇を抑制し（即ち過充電時の電圧（終了電圧）が小さく）、かつ圧力開放装置の速やかな作動を促すため、ガス発生をする（即ち電池膨膨張率が大きい）非水電解液が好ましい。これら非水電解液を用いた電池の過充電時の電池電圧とガス発生を以下の方法で評価した。
作製したボタン型二次電池を用い、室温にて１サイクルのみ２．８Ｖ−４．２Ｖで１ｍＡにて充放電を行った。次に、１ｍＡの定電流で１２分充電、３分休止を３０回繰り返した後、電池厚み（これを試験後電池厚みとする）と電池電圧（これを終了電圧とする）を測定した。測定した電池厚みから下式により電池膨張率を算出した。結果を表１に示した。なお、電池の膨張は、発生したガスによるものであり、その他部材の膨張によるものではない。
【００４４】
電池膨張率(％)=〔(試験後電池厚み−試験前電池厚み)／試験後電池厚み〕×100
【００４５】
【比較例１】
実施例１において、シクロヘキシル-Ｎ，Ｎ-ジエチルカーバメート（ＣＨｙＥＣＡ）を添加しなかった以外は、実施例１と同様にして、非水電解液の調製および電池の作製を行い、実施例１と同様にして電池膨張率と電池電圧を評価した。結果を表１に表わす。
【００４６】
【表１】
0003963611.tif 000008
【００４７】
【発明の効果】
本発明の非水電解液は、電池の過充電時における圧力開放装置の速やかな作動を促し、電池電圧の上昇を抑制し、電池温度や電池内圧の急速な上昇を防止しすることができる。従って、この非水電解液は、リチウムイオン二次電池用の非水電解液として特に好適であり、本発明ではこの非水電解液を用いることにより、電池温度や、電池内圧の急激な上昇を防止することができる二次電池を提供することができた。